СПОСОБ ПОЛУЧЕНИЯ ТЕРМИЧЕСКИ ОТВЕРЖДАЕМЫХ СМОЛ, А ТАКЖЕ ПОЛУЧАЕМЫЕ ЭТИМ СПОСОБОМ СМОЛЫ

1. Способ получения термически отверждаемых смол, включающий стадию взаимодействия образующего аминопласт соединения с 5-гидроксиметилфурфуролом (HMF) в приводящих к образованию продуктов поликонденсации условиях, отличающийся тем, что HMF включает по меньшей мере один HMF-олигомер, и что содержание HMF-олигомера составляет от 0,05 вес.% до 100 вес.%, в расчете на общее количество используемого HMF.
2. Способ по п.1, отличающийся тем, что стадия взаимодействия проводится при температурах в диапазоне от 20°С до 140°С.
3. Способ по п. 1 или 2, отличающийся тем, что молярное отношение используемого количества HMF к общему количеству образующего аминопласт соединения составляет от 0,20:1 до 3:1.
4. Способ по любому из предшествующих пунктов, отличающийся тем, что содержание HMF-олигомера, в расчете на общее количество используемого HMF, составляет от 0,05 вес.% до 10 вес.%.
5. Способ по любому из предшествующих пунктов, отличающийся тем, что HMF-олигомер имеет от 2 до 20 структурных единиц.
6. Способ по любому из предшествующих пунктов, отличающийся тем, что образующее аминопласт соединение представляет собой мочевину, меламин, замещенный меламин, замещенную мочевину, ацетилендикарбамид, гуанидин, тиомочевину, производное тиомочевины, диаминоалкан, диамидоалкан, или смесь по меньшей мере двух таких образующих аминопласты соединений.
7. Способ по любому из предшествующих пунктов, отличающийся тем, что HMF-олигомер представляет собой связанный атомом углерода HMF-олигомер.
8. Способ по любому из предшествующих пунктов, отличающийся тем, что стадия взаимодействия проводится в растворе до тех пор, пока раствор не достигнет желательной вязкости, или не завершится реакция.
9. Способ полюбому из предшествующих пунктов, отличающийся тем, что способ включает по меньшей мере одну дополнительную стадию, в которой для стадии реакции готовится 5-гидроксиметилфурфурол, который включает по меньшей мере один HMF-олигомер.
10. Способ по п.9, отличающийся тем, что 5-гидроксиметилфурфурол получают обработкой в условиях гидротермального процесса водной суспензии содержащей целлюлозу биомассы, и/или водного раствора углевода, образованного по меньшей мере одной гексозой, и/или водного раствора 5-гидроксиметилфурфурола.
11. Термически отверждаемая смола, получаемая способом по пп. 1-10.
12. Применение термически отверждаемых смол по п.11 для изготовления древесного композиционного материала.
2
13. Применение термически отверждаемых смол по п.11 для изготовления фанерных, древесноволокнистых композитных, древесностружечных или многослойных плит с прочностью внутреннего связывания (IB) ≥0,35 Н/мм, определяемой согласно стандарту NF EN 319 (AFNOR 1993).